(57)【特許請求の範囲】
【請求項１】
下記化学式（１）で表される（メタ）アクリルアミド化合物（ａ−１）と、下記化学式（２）で表される（メタ）アクリルアミド化合物（ａ−２）と、下記化学式（３）で表される（メタ）アクリレート化合物（ｂ）と、炭素数１〜８のアルキル（メタ）アクリレート化合物（ｃ）と、重合開始剤（ｅ）と、乳化剤（ｆ）と、水（ｇ）と、を含み、
【化１】
0006467853.tif 000016
…（１）
（化学式（１）中、Ｒ１はＨ又はＣＨ３であり、Ｒ２はＨ又は炭素数が１〜４のアルキル基である。）
【化２】
0006467853.tif 000017
…（２）
（化学式（２）中、Ｒ１はＨ又はＣＨ３であり、Ｒ２はＨ又は炭素数が１〜４のアルキル基であり、Ｒ３はＨ又は炭素数が１〜４のアルキル基である。）
【化３】
0006467853.tif 000018
…（３）
（化学式（３）中、Ｒ１はＨ又はＣＨ３であり、ｎは４〜９の整数である。）
前記（メタ）アクリルアミド化合物（ａ−１）、前記（メタ）アクリルアミド化合物（ａ−２）、前記（メタ）アクリレート化合物（ｂ）、前記アルキル（メタ）アクリレート化合物（ｃ）、及びスチレン（ｄ）の総含有量に対して、
前記（メタ）アクリルアミド化合物（ａ−１）の含有量が３〜１５重量％であり、
前記（メタ）アクリルアミド化合物（ａ−２）の含有量が３〜１５重量％であり、
前記（メタ）アクリルアミド化合物（ａ−１）の含有量と前記（メタ）アクリルアミド化合物（ａ−２）の含有量との合計が６〜２０重量％であり、
前記（メタ）アクリレート化合物（ｂ）の含有量が１０〜４０重量％であり、
前記アルキル（メタ）アクリレート化合物（ｃ）の含有量が１０〜８４重量％であり、
前記スチレン（ｄ）の含有量が０〜４０重量％である
乳化重合用単量体組成物。
【請求項２】
請求項１に記載の乳化重合用単量体組成物であって、
前記重合開始剤（ｅ）として、有機系過酸化物と有機系還元剤とを併用する
乳化重合用単量体組成物。
【請求項３】
請求項１又は２に記載の乳化重合用単量体組成物を乳化重合させて得られる
防曇剤組成物。
【請求項４】
請求項３に記載の防曇剤組成物であって、
レベリング剤（ｈ）を含む
防曇剤組成物。
【発明の詳細な説明】
【技術分野】
【０００１】
本発明は、乳化重合用単量体組成物、及び防曇剤組成物に関する。
【背景技術】
【０００２】
自動車の前照灯などの照明装置は、光源の前方にガラスやプラスチックなどで形成される透明部材が配置され、光源が発する光が透明部材を介して外部に照射されるように構成されている。このような照明装置では、例えば、透明部材の内側に曇りが発生する場合に、照射光の強度が低下するとともに、照射光の美観が損なわれることがある。
【０００３】
これに対し、曇りの発生を防止するための塗膜（防曇膜）を形成する技術が特許文献１〜３に開示されている。特許文献１〜３に記載の技術では、透明部材の内側に防曇剤組成物を塗布することにより、透明部材の内側に防曇膜を形成することができる。
【先行技術文献】
【特許文献】
【０００４】
【特許文献１】特許第４３４５２６４号公報
【特許文献２】特開２００６−０２８３３５号公報
【特許文献３】特開２００４−１２３８０９号公報
【発明の概要】
【発明が解決しようとする課題】
【０００５】
特許文献１，２に記載の技術では、防曇膜を形成するために、防曇剤組成物を溶液重合させる。しかしながら、これらの技術では、溶液重合のために有機溶剤が用いられるため、有機溶剤蒸気によって作業環境の悪化等の問題が生じる。
【０００６】
この一方で、特許文献３に記載の技術では、有機溶剤蒸気による問題が生じないものの、水垂れが発生すると、その水垂れ跡が目立ってしまう。
【０００７】
以上のような事情に鑑み、本発明の目的は、有機溶剤による溶液重合を用いることなく、水垂れ跡の目立たない防曇膜を形成するための技術を提供することにある。
【課題を解決するための手段】
【０００８】
上記目的を達成するため、本発明の一形態に係る乳化重合用単量体組成物は、（メタ）アクリルアミド化合物（ａ−１）と、（メタ）アクリルアミド化合物（ａ−２）と、（メタ）アクリレート化合物（ｂ）と、アルキル（メタ）アクリレート化合物（ｃ）と、重合開始剤（ｅ）と、乳化剤（ｆ）と、水（ｇ）と、を含む。
上記（メタ）アクリルアミド化合物（ａ−１）は、下記化学式（１）で表される。
【化１】
0006467853.tif 000002
…（１）
（化学式（１）中、Ｒ１はＨ又はＣＨ３であり、Ｒ２はＨ又は炭素数が１〜４のアルキル基である。）
上記（メタ）アクリルアミド化合物（ａ−２）は、下記化学式（２）で表される。
【化２】
0006467853.tif 000003
…（２）
（化学式（２）中、Ｒ１はＨ又はＣＨ３であり、Ｒ２はＨ又は炭素数が１〜４のアルキル基であり、Ｒ３はＨ又は炭素数が１〜４のアルキル基である。）
上記（メタ）アクリレート化合物（ｂ）は、下記化学式（３）で表される。
【化３】
0006467853.tif 000004
…（３）
（化学式（３）中、Ｒ１はＨ又はＣＨ３であり、ｎは４〜９の整数である。）
上記アルキル（メタ）アクリレート化合物（ｃ）の炭素数は１〜８である。
ここで、上記（メタ）アクリルアミド化合物（ａ−１）、上記（メタ）アクリルアミド化合物（ａ−２）、上記（メタ）アクリレート化合物（ｂ）、上記アルキル（メタ）アクリレート化合物（ｃ）、及びスチレン（ｄ）の総含有量を１００重量％とする。
このとき、上記（メタ）アクリルアミド化合物（ａ−１）の含有量が３〜１５重量％である。上記（メタ）アクリルアミド化合物（ａ−２）の含有量が３〜１５重量％である。上記（メタ）アクリルアミド化合物（ａ−１）の含有量と上記（メタ）アクリルアミド化合物（ａ−２）の含有量との合計が６〜２０重量％である。上記（メタ）アクリレート化合物（ｂ）の含有量が１０〜４０重量％である。上記アルキル（メタ）アクリレート化合物（ｃ）の含有量が１０〜８４重量％である。
【０００９】
この構成により、有機溶剤による溶液重合を用いることなく、優れた耐水性を有する防曇膜を形成することが可能な乳化重合用単量体組成物が得られる。
【００１０】
上記乳化重合用単量体組成物は、上記総含有量に対して４０重量％以下の上記スチレン（ｄ）を更に含んでいてもよい。
この構成により、更に優れた耐水性を有する防曇膜を形成することが可能な乳化重合用単量体組成物が得られる。
【００１１】
上記重合開始剤（ｅ）として、有機系過酸化物と有機系還元剤とを併用してもよい。
この構成により、特に塗膜外観に優れ、目立つ水垂れ跡が発生しにくい防曇膜を形成することが可能な乳化重合用単量体組成物が得られる。
【００１２】
本発明の一形態に係る防曇剤組成物は、上記乳化重合用単量体組成物を乳化重合させて得られる。
【００１３】
上記防曇剤組成物は、レベリング剤（ｈ）を含んでいてもよい。
【発明の効果】
【００１４】
有機溶剤による溶液重合を用いることなく、水垂れ跡の目立たない防曇膜を形成するための技術を提供することができる。
【発明を実施するための形態】
【００１５】
以下、本発明の実施形態を説明する。
【００１６】
本発明の一実施形態は、例えば、自動車の前照灯などに用いられる透明部材などの、防曇性を付与する対象である基材の表面に防曇膜を設けるための技術に関する。本実施形態では、防曇膜を設けるために乳化重合用単量体組成物を生成する。
【００１７】
本実施形態では、上記乳化重合用単量体組成物を乳化重合させることにより、防曇剤組成物が得られる。得られた防曇剤組成物にレベリング剤を加え、基材の表面に塗布し、硬化させることにより、基材の表面に防曇膜が形成される。
【００１８】
［乳化重合用単量体組成物］
本実施形態に係る乳化重合用単量体組成物は、（メタ）アクリルアミド化合物（ａ−１）と、（メタ）アクリルアミド化合物（ａ−２）と、（メタ）アクリレート化合物（ｂ）と、アルキル（メタ）アクリレート化合物（ｃ）と、重合開始剤（ｅ）と、乳化剤（ｆ）と、水（ｇ）と、を含む。また、乳化重合用単量体組成物は、スチレン（ｄ）を更に含んでいてもよい。
【００１９】
＜（メタ）アクリルアミド化合物（ａ−１），（ａ−２）＞
（メタ）アクリルアミド化合物（ａ−１）は、下記化学式（１）で表される。
【化４】
0006467853.tif 000005
…（１）
（化学式（１）中、Ｒ１はＨ又はＣＨ３であり、Ｒ２はＨ又は炭素数が１〜４のアルキル基である。）
【００２０】
（メタ）アクリルアミド化合物（ａ−１）の具体例としては、例えば、Ｎ−メチロールアクリルアミドや、Ｎ−ブトキシメチルメタクリルアミドなどが挙げられる。
【００２１】
乳化重合用単量体組成物における（メタ）アクリルアミド化合物（ａ−１）の含有量は、化合物（ａ−１），（ａ−２），（ｂ），（ｃ），（ｄ）の総含有量を１００重量％として、３〜１５重量％であることが好ましい。これにより、基材の表面に形成される防曇膜において高い塗膜強度が得られる。
【００２２】
（メタ）アクリルアミド化合物（ａ−２）は、下記化学式（２）で表される。
【化５】
0006467853.tif 000006
…（２）
（化学式（２）中、Ｒ１はＨ又はＣＨ３であり、Ｒ２はＨ又は炭素数が１〜４のアルキル基であり、Ｒ３はＨ又は炭素数が１〜４のアルキル基である。）
【００２３】
（メタ）アクリルアミド化合物（ａ−２）の具体例としては、例えば、Ｎ，Ｎ−ジメチルアクリルアミドや、Ｎ，Ｎ−ジブチルアクリルアミドや、Ｎ−ｔ−ブチルメタクリルアミドなどが挙げられる。
【００２４】
乳化重合用単量体組成物における（メタ）アクリルアミド化合物（ａ−２）の含有量は、化合物（ａ−１），（ａ−２），（ｂ），（ｃ），（ｄ）の総含有量を１００重量％として、３〜１５重量％であることが好ましい。これにより、基材の表面に形成される防曇膜において高い防曇性が得られる。
【００２５】
また、乳化重合用単量体組成物における（メタ）アクリルアミド化合物（ａ−１）の含有量と（メタ）アクリルアミド化合物（ａ−２）の含有量との合計は、化合物（ａ−１），（ａ−２），（ｂ），（ｃ），（ｄ）の総含有量を１００重量％として、６〜２０重量％であることが好ましい。これにより、塗膜強度と高い防曇性とを兼ね揃えた防曇膜が得られる。
【００２６】
＜（メタ）アクリレート化合物（ｂ）＞
（メタ）アクリレート化合物（ｂ）は、下記化学式（３）で表される。
【化６】
0006467853.tif 000007
…（３）
（化学式（３）中、Ｒ１はＨ又はＣＨ３であり、ｎは４〜９の整数である。）
【００２７】
（メタ）アクリレート化合物（ｂ）の具体例としては、例えば、メトキシポリエチレングリコールメタクリレート（ｎ＝９）や、メトキシポリエチレングリコールメタクリレート（ｎ＝４）などが挙げられる。
【００２８】
乳化重合用単量体組成物における（メタ）アクリレート化合物（ｂ）の含有量は、化合物（ａ−１），（ａ−２），（ｂ），（ｃ），（ｄ）の総含有量を１００重量％として、３〜１５重量％であることが好ましい。これにより、各単量体の分散安定性が向上するとともに、高い塗布性が得られる。
【００２９】
＜アルキル（メタ）アクリレート化合物（ｃ）＞
アルキル（メタ）アクリレート化合物（ｃ）の炭素数は１〜８である。アルキル（メタ）アクリレート化合物（ｃ）の具体例としては、例えば、メチルメタクリレートや、ブチルメタクリレートや、エチルヘキシルメタクリレートなどが挙げられる。
【００３０】
乳化重合用単量体組成物におけるアルキル（メタ）アクリレート化合物（ｃ）の含有量は、化合物（ａ−１），（ａ−２），（ｂ），（ｃ），（ｄ）の総含有量を１００重量％として、１０〜８４重量％であることが好ましい。これにより、基材の表面に形成される防曇膜において、高い耐水性が得られるとともに、アクリル樹脂に対する高い密着性が得られる。
【００３１】
＜スチレン（ｄ）＞
乳化重合用単量体組成物におけるスチレン（ｄ）の含有量は、４０重量％以下であることが好ましい。乳化重合用単量体組成物にスチレン（ｄ）を加えることにより、基材の表面に形成される防曇膜において、高い耐水性が得られるとともに、ポリカーボネート樹脂に対する高い密着性が得られる。
【００３２】
＜重合開始剤（ｅ）＞
重合開始剤（ｅ）としては過酸化物や還元剤が用いられる。有機系過酸化物の具体例としては、例えば、ｔ−ブチルヒドロペルオキシドや、クメンヒドロペルオキシドなどが挙げられる。無機系過酸化物の具体例としては、例えば、過硫酸カリウムなどが挙げられる。有機系還元剤の具体例としては、例えば、アスコルビン酸や、テトラエチレンペンタミンや、フルクトースなどが挙げられる。無機系還元剤の具体例としては、例えば、ヒドロキシメタンスルフィン酸ナトリウム二水和物などが挙げられる。
【００３３】
乳化重合用単量体組成物における重合開始剤（ｅ）の含有量は、化合物（ａ−１），（ａ−２），（ｂ），（ｃ），（ｄ）の総含有量を１００重量％として、０．１〜５．０重量％であることが好ましい。これにより、乳化重合用単量体組成物の乳化重合が促進される。
【００３４】
重合開始剤（ｅ）としては、有機系過酸化物と有機系還元剤とを併用することが好ましい。これにより、特に塗膜外観に優れ、目立つ水垂れ跡が発生しにくい防曇膜を形成することが可能な乳化重合用単量体組成物が得られる。
【００３５】
＜乳化剤（ｆ）＞
乳化剤（ｆ）は、乳化重合用単量体組成物においてモノマーを良好に分散させるために用いられる。乳化剤（ｆ）の具体例としては、例えば、ポリオキシエチレン多環フェニルエーテルや、ジ（２−エチルヘキシル）スルホコハク酸塩や、アルキル硫酸エステル塩などが挙げられる。
【００３６】
乳化重合用単量体組成物における乳化剤（ｆ）の含有量は、化合物（ａ−１），（ａ−２），（ｂ），（ｃ），（ｄ）の総含有量を１００重量％として、１．０〜１０．０重量％であることが好ましい。これにより、乳化重合用単量体組成物において各単量体が特に良好に分散し、基材の表面に形成される防曇膜において特に高い防曇性が得られる。
【００３７】
＜水（ｇ）＞
水（ｇ）は、乳化重合用単量体組成物における重合溶媒として機能するとともに、乳化重合用単量体組成物を適切な粘度に調整するために用いられる。
【００３８】
乳化重合用単量体組成物における水（ｇ）の含有量は、化合物（ａ−１），（ａ−２），（ｂ），（ｃ），（ｄ）の総含有量を１００重量％として、１００．０〜９９００．０重量％であることが好ましい。これにより、水（ｇ）が、重合溶媒及び粘度調整の機能を特に良好に発揮できるとともに、有機溶剤蒸気の発生を特に良好に抑制することができる。
【００３９】
［防曇剤組成物］
本実施形態に係る防曇剤組成物は、防曇剤用共重合体の水分散液として構成され、上記乳化重合用単量体組成物を乳化重合させることにより得られる。
【００４０】
本実施形態に係る防曇剤組成物には、レベリング剤（ｈ）が含まれていてもよい。
【００４１】
＜レベリング剤（ｈ）＞
レベリング剤（ｈ）としては、例えば、ＫＦ−３５１Ａ（信越化学工業株式会社製）や、フタージェント１５０（株式会社ネオス製）などを用いることができる。
【００４２】
防曇剤組成物におけるレベリング剤（ｈ）の含有量は、化合物（ａ−１），（ａ−２），（ｂ），（ｃ），（ｄ）の総含有量を１００重量％として、０．１〜５．０重量％であることが好ましい。これにより、基材の表面に対する特に良好な成膜性が得られる。
【実施例】
【００４３】
［防曇剤組成物］
表１〜４は、本実施形態の実施例及び比較例に係る防曇剤組成物について、各成分の種類及び添加量、並びに評価結果を示している。
【００４４】
表１は実施例１Ａ−１〜１Ａ−１１，１Ｂ−１〜１Ｂ−３について示し、表２は実施例２Ａ−１〜２Ａ−１４，２Ｂ−１〜２Ｂ−３について示し、表３は比較例１Ａ'−１〜１Ａ'−２２について示し、表４は比較例２Ａ'−１〜２Ａ'−１８について示している。
【００４５】
１．防曇剤組成物の作製方法
（実施例１Ａ−１〜１Ａ−１１，１Ｂ−１〜１Ｂ−３，２Ａ−１〜２Ａ−１４，２Ｂ−１〜２Ｂ−３）
表１，２に示す組成で防曇剤組成物を作製した。この一例として、以下に実施例１ａ−１に係る防曇剤組成物の作製過程を示す。
【００４６】
１０００ｍｌのセパラブルフラスコに冷却管及び撹拌機を装着し、溶媒として水（ｇ）を３３４ｇ、乳化剤（ｆ）としてポリオキシエチレン多環フェニルエーテルを１．０ｇ、重合開始剤（ｅ）として還元剤であるアスコルビン酸を０．８ｇ仕込み、窒素雰囲気下で撹拌しながら、７５℃に昇温した。
【００４７】
別途５００ｍｌのビーカーに、水（ｇ）を２３３ｇ、乳化剤（ｆ）としてポリオキシエチレン多環フェニルエーテルを５．０ｇ、重合開始剤（ｅ）としてＴＢＨＰ（日油株式会社製  パーブチルヒドロペルオキシド、固形分６９％）を０．６ｇ加えた。
【００４８】
上記ビーカーに、更に、（メタ）アクリルアミド化合物（ａ−１）としてＮ−メチロールアクリルアミドを３．０ｇ、（メタ）アクリルアミド化合物（ａ−２）としてＮ，Ｎ−ジメチルアクリルアミドを３．０ｇ、（メタ）アクリレート化合物（ｂ）としてメトキシポリエチレングリコールメタクリレート（繰り返し単位９）を２２．０ｇ、（メタ）アクリレート化合物（ｃ）としてメチルメタクリレートを７２．０ｇ加え、攪拌することによりモノマー乳化液を得た。
【００４９】
なお、上記実施形態に係る乳化重合用単量体組成物は、この段階における上記セパラブルフラスコ内の成分と上記ビーカー内の成分とにより構成される。このように、上記実施形態に係る乳化重合用単量体組成物は、全成分の混合物でなくてもよく、各成分が適宜分離されていてもよい。
【００５０】
上記ビーカー内のモノマー乳化液を１．５時間かけて上記セパラブルフラスコに滴下した後、更に１．５時間反応させた。そして、上記セパラブルフラスコを室温まで冷却し、本実施形態に係る防曇剤組成物（固形分１５％）を得た。
【００５１】
他の実施例についても実施例１ａ−１と同様の要領で防曇剤組成物を作製した。
【００５２】
（比較例１Ａ'−１〜１Ａ'−２２，２Ａ'−１〜２Ａ'−１８）
いずれの比較例についても実施例１ａ−１と同様の要領で防曇剤組成物を作製した。
【００５３】
２．各実施例及び各比較例の説明
（実施例１Ａ−１〜１Ａ−９）
上記実施形態の範囲内で、（メタ）アクリルアミド化合物（ａ−１）、（メタ）アクリルアミド化合物（ａ−２）、（メタ）アクリレート化合物（ｂ）、及びアルキル（メタ）アクリレート化合物（ｃ）の種類及び含有量を変化させて、防曇剤組成物を作製した。
【００５４】
（実施例１Ａ−１０，１Ａ−１１，１Ｂ−１〜１Ｂ−３）
上記実施形態の範囲内で、重合開始剤（ｅ）の種類及び含有量を変化させて、防曇剤組成物を作製した。
【００５５】
（実施例２Ａ−１〜２Ａ−９）
スチレン（ｄ）を含む組成で、上記実施形態の範囲内で、（メタ）アクリルアミド化合物（ａ−１）、（メタ）アクリルアミド化合物（ａ−２）、（メタ）アクリレート化合物（ｂ）、及びアルキル（メタ）アクリレート化合物（ｃ）の種類及び含有量を変化させて、防曇剤組成物を作製した。
【００５６】
（実施例２Ａ−１０，２Ａ−１１，２Ｂ−１〜２Ｂ−３）
スチレン（ｄ）を含む組成で、上記実施形態の範囲内で、重合開始剤（ｅ）の種類及び含有量を変化させて、防曇剤組成物を作製した。
【００５７】
（実施例２Ａ−１２〜２Ａ−１４）
上記実施形態の範囲内で、スチレン（ｄ）の含有量を変化させて、防曇剤組成物を作製した。
【００５８】
（比較例１Ａ'−１〜１Ａ'−７）
（メタ）アクリルアミド化合物（ａ−１）及び（メタ）アクリルアミド化合物（ａ−２）の含有量を、上記実施形態の範囲外として、防曇剤組成物を作製した。
【００５９】
（比較例１Ａ'−８〜１Ａ'−１４）
（メタ）アクリルアミド化合物（ａ−１）、（メタ）アクリルアミド化合物（ａ−２）、（メタ）アクリレート化合物（ｂ）、及びアルキル（メタ）アクリレート化合物（ｃ）の種類を、上記実施形態の範囲外として、防曇剤組成物を作製した。
【００６０】
（比較例１Ａ'−１５，１Ａ'−１６）
（メタ）アクリレート化合物（ｂ）の含有量を、上記実施形態の範囲外として、防曇剤組成物を作製した。
【００６１】
（比較例１Ａ'−１７）
アルキル（メタ）アクリレート化合物（ｃ）の含有量を、上記実施形態の範囲外として、防曇剤組成物を作製した。
【００６２】
（比較例１Ａ'−１８〜１Ａ'−２０）
公知文献を参考にした組成にて、防曇剤組成物を作製した。比較例１Ａ'−１８は特許第４３４５２６４号公報を参考にし、比較例１Ａ'−１９は特開２００６−２８３３５号公報を参考にし、比較例１Ａ'−２０は特開２００４−１２３８０９号公報を参考にした。
【００６３】
（比較例１Ａ'−２１，１Ａ'−２２）
（メタ）アクリルアミド化合物（ａ−１）及び（メタ）アクリルアミド化合物（ａ−２）のいずれか一方を含まない組成にて、防曇剤組成物を作製した。
【００６４】
（比較例２Ａ'−１，２Ａ'−７）
スチレン（ｄ）を含む組成で、（メタ）アクリルアミド化合物（ａ−１）及び（メタ）アクリルアミド化合物（ａ−２）の含有量を、上記実施形態の範囲外として、防曇剤組成物を作製した。
【００６５】
（比較例２Ａ'−８〜２Ａ'−１４）
スチレン（ｄ）を含む組成で、（メタ）アクリルアミド化合物（ａ−１）、（メタ）アクリルアミド化合物（ａ−２）、（メタ）アクリレート化合物（ｂ）、及びアルキル（メタ）アクリレート化合物（ｃ）の種類を、上記実施形態に範囲外として、防曇剤組成物を作製した。
【００６６】
（比較例２Ａ'−１５，２Ａ'−１６）
スチレン（ｄ）を含む組成で、（メタ）アクリレート化合物（ｂ）の含有量を、上記実施形態の範囲外として、防曇剤組成物を作製した。
【００６７】
（比較例２Ａ'−１７，２Ａ'−１８）
スチレン（ｄ）を含み、（メタ）アクリルアミド化合物（ａ−１）及び（メタ）アクリルアミド化合物（ａ−２）のいずれか一方を含まない組成にて、防曇剤組成物を作製した。
【００６８】
３．防曇剤組成物の評価方法
防曇剤組成物における乳化重合の可否について評価を行った。具体的には、防曇剤組成物における粘度の時間変化を、目視によって次の３段階で評価した。なお、評価結果が○以上であれば実用上問題なく、評価結果が◎であればより好ましい。
◎：粘度の増加がない。
○：粘度の増加がわずかにある。
×：粘度の増加が大きく、評価の実施ができない。
【００６９】
４．防曇剤組成物の評価結果
表１，２からいずれの実施例に係る防曇剤組成物についても、良好な評価結果が得られ、良好に乳化重合していることが確認された。一方、表３，４から、比較例１Ａ'−１〜１Ａ'−４，１Ａ'−１７，１Ａ'−１８，２Ａ'−１〜２Ａ'−４，２Ａ'−１６では、良好な評価結果が得られず、乳化重合が不十分であることが確認された。
【００７０】
【表１】
0006467853.tif 000008
【００７１】
【表２】
0006467853.tif 000009
【００７２】
【表３】
0006467853.tif 000010
【００７３】
【表４】
0006467853.tif 000011
【００７４】
［塗膜試験片］
表５〜８は、本実施形態の実施例及び比較例に係る塗膜試験片について、レベリング剤（ｈ）の種類及び添加量、並びに評価結果を示している。
【００７５】
表５は実施例１Ａ−１〜１Ａ−１１，１Ｂ−１〜１Ｂ−３について示し、表６は実施例２Ａ−１〜２Ａ−１４，２Ｂ−１〜２Ｂ−３について示し、表７は比較例１Ａ'−１〜１Ａ'−２２について示し、表８は比較例２Ａ'−１〜２Ａ'−１８について示している。
【００７６】
１．塗膜試験片の作製方法
各実施例及び比較例について、防曇剤組成物６７４ｇに、レベリング剤を加え、完全に溶解したことを確認した後、基材に対して、硬化後の塗膜の膜厚が３μｍとなるようにスプレーコート法にて塗装を行い、１２０℃で１０分加熱硬化させ、塗膜試験片を得た。
【００７７】
基材としてはポリカーボネート樹脂板（ＰＣ）及びアクリル樹脂板（ＰＭＭＡ）を用いた。レベリング剤（ｈ）としては、ＫＦ−３５１Ａ（信越化学工業株式会社製）及びフタージェント１５０（株式会社ネオス製）のいずれか一方を用いた。
【００７８】
なお、乳化重合が不十分であった比較例１Ａ'−１７〜１Ａ'−１８，２Ａ'−１〜２Ａ'−４，２Ａ'−１６については塗膜試験片を作製せず、以下の評価を行わなかった。
【００７９】
２．塗膜試験片の評価方法
（塗膜外観）
作製直後の初期状態における塗膜試験片の外観を目視にて次の３段階で評価した。なお、評価結果が○以上であれば実用上問題なく、評価結果が◎であればより好ましい。
◎：無色透明であり、長期間の透明性が保たれる。
○：初期は無色透明であるが、経時的に透明性が低下する。
×：不透明である。
【００８０】
（密着性（ＰＣ））
ポリカーボネート樹脂板（ＰＣ）を基材とする塗膜試験片について密着性の評価を行った。ＪＩＳ  Ｋ  ５４００  ８．５．１に準拠し、塗膜の剥離の有無を目視によって次の３段階で評価した。なお、評価結果が○以上であれば実用上問題なく、評価結果が◎であればより好ましい。
◎：全く剥離が認められない。
○：わずかに剥離が認められる。
×：全て剥離している。
【００８１】
（密着性（ＰＭＭＡ））
アクリル樹脂板（ＰＭＭＡ）を基材とする塗膜試験片について密着性の評価を行った。ＪＩＳ  Ｋ  ５４００  ８．５．１に準拠し、塗膜の剥離の有無を目視によって次の３段階で評価した。なお、評価結果が○以上であれば実用上問題なく、評価結果が◎であればより好ましい。
◎：全く剥離が認められない。
○：わずかに剥離が認められる。
×：全て剥離している。
【００８２】
（８０℃スチーム試験）
ポリカーボネート樹脂板（ＰＣ）又はアクリル樹脂板（ＰＭＭＡ）を基材とする塗膜試験片を、８０℃に保った温水浴の水面から５ｃｍの高さの位置に、塗膜面が下を向くように設置することにより、塗膜試験片の塗膜面に対してスチーム照射を行った。スチーム照射の１０秒後における塗膜面の曇りの有無を目視によって次の３段階で評価した。なお、評価結果が○以上であれば実用上問題なく、評価結果が◎であればより好ましい。
◎：曇りが全く認められない。
○：スチームを照射した直後に、一瞬わずかに曇るがすぐに曇りが晴れる。
×：はっきりと曇りが認められる。
【００８３】
（水垂れ跡）
ポリカーボネート樹脂板（ＰＣ）又はアクリル樹脂板（ＰＭＭＡ）を基材とする塗膜試験片を、８０℃に保った温水浴の水面から５ｃｍの高さの位置に、塗膜面が下を向くように設置することにより、塗膜試験片の塗膜面に対してスチーム照射を行った。１０秒間連続のスチーム照射の後、塗膜試験片を鉛直方向に立てた状態で室温にて１時間乾燥させた。乾燥後に水垂れ跡の有無を目視によって次の３段階で評価した。なお、評価結果が○以上であれば実用上問題なく、評価結果が◎であればより好ましい。
◎：水垂れ跡がほとんど目立たない。
○：白色の水垂れ跡がやや目立つ。
×：水垂れ跡が目立つ。
【００８４】
（耐水性試験後の塗膜外観）
ポリカーボネート樹脂板（ＰＣ）又はアクリル樹脂板（ＰＭＭＡ）を基材とする塗膜試験片を４０℃の温水に２４０時間浸漬し、室温にて１時間乾燥させた。その後、塗膜試験片の塗膜面の外観を評価した。なお、評価結果が○以上であれば実用上問題なく、評価結果が◎であればより好ましい。
◎：塗膜外観の変化がない。
○：塗膜外観がわずかに変化している。
×：塗膜外観が大きく変化している。
【００８５】
（呼気防曇性）
ポリカーボネート樹脂板（ＰＣ）又はアクリル樹脂板（ＰＭＭＡ）を基材とする塗膜試験片の塗膜面に常温で呼気を吹きかけ、塗膜面の曇りの有無を目視によって次の３段階で評価した。なお、評価結果が○以上であれば実用上問題なく、評価結果が◎であればより好ましい。
◎：全く曇らない。
○：一瞬わずかに曇るがすぐに曇りが晴れる。
×：はっきりと曇りが認められる。
【００８６】
３．塗膜試験片の評価結果
（塗膜外観）
いずれの実施例においても概ね良好な評価結果が得られた。特に、重合開始剤（ｅ）に、有機系過酸化物と有機系還元剤とを併用した実施例１Ａ−１〜１Ａ−１１，２Ａ−１〜２Ａ−１４にて特に良好な評価結果が得られた。この一方で、（メタ）アクリレート化合物（ｂ）の量を、上記実施形態の範囲よりも少なくした比較例１Ａ'−１５では塗膜試験片が不透明となった。
【００８７】
（密着性（ＰＣ））
いずれの実施例においても概ね良好な評価結果が得られた。特に、スチレン（ｄ）を含む構成の実施例２Ａ−１〜２Ａ−１４，２Ｂ−１〜２Ｂ−３にて特に良好な評価結果が得られた。また、いずれの比較例においても概ね良好な評価結果が得られた。
【００８８】
（密着性（ＰＭＭＡ））
いずれの実施例及び比較例においても良好な評価結果が得られた。
【００８９】
（８０℃スチーム試験）
いずれの実施例においても概ね良好な評価結果が得られた。この一方で、比較例１Ａ'−５，１Ａ'−６，１Ａ'−８，１Ａ'−９，１Ａ'−１１，１Ａ'−１９〜１Ａ'−２２，２Ａ'−５，２Ａ'−６，２Ａ'−８，２Ａ'−９，２Ａ'−１１，２Ａ'−１７でははっきりと曇りが認められた。
【００９０】
（水垂れ跡）
いずれの実施例においても概ね良好な評価結果が得られた。特に、重合開始剤（ｅ）に、有機系過酸化物と有機系還元剤とを併用した実施例１Ａ−１〜１Ａ−１１，２Ａ−１〜２Ａ−１４にて特に良好な評価結果が得られた。いずれの比較例においても概ね良好な評価結果が得られた。
【００９１】
（耐水性試験後の塗膜外観）
いずれの実施例においても概ね良好な評価結果が得られた。この一方で、比較例１Ａ'−５，１Ａ'−６，１Ａ'−１６，１Ａ'−２１，２Ａ'−５，２Ａ'−６，２Ａ'−１５，２Ａ'−１７では耐水性試験の前後で塗膜試験片の外観に大きい変化が認められた。
【００９２】
（呼気防曇性）
いずれの実施例においても概ね良好な評価結果が得られた。この一方で、比較例１Ａ'−７，１Ａ'−１０，１Ａ'−１２〜１Ａ'−１５，１Ａ'−１９，１Ａ'−２０，１Ａ'−２２，２Ａ'−７，２Ａ'−１０，２Ａ'−１２〜２Ａ'−１４，２Ａ'−１８でははっきりと曇りが認められた。
【００９３】
【表５】
0006467853.tif 000012
【００９４】
【表６】
0006467853.tif 000013
【００９５】
【表７】
0006467853.tif 000014
【００９６】
【表８】
0006467853.tif 000015
【００９７】
以上、本発明の実施形態について説明したが、本発明は上述の実施形態にのみ限定されるものではなく、本発明の要旨を逸脱しない範囲内において種々変更を加え得ることは勿論である。